(57)【要約】【課題】免震装置等を配置する基礎の施工において、充填材が硬化する前に、超音波を用いて充填材の充填状況を把握することができる充填状況測定方法を提供する【解決手段】ベースプレート５の下面に充填されたコンクリート８の方向にパルス（超音波）を発信し、コンクリート８で反射されたパルスを再び探触子で受信することによって空隙などの欠陥部を測定することができ、空隙などの欠陥部が測定された場合には、コンクリート８を補充して空隙を埋めることができる。【選択図】　図３
2004053376.tif 000002
【特許請求の範囲】
【請求項１】
免震装置を建造物の基礎に固定させるベースプレートと、このベースプレートと前記基礎の間に充填される充填材の充填状況測定方法であって、前記充填材の硬化前に超音波を前記充填材に照射し、測定される波形変化によって充填材の状況を判定することを特徴とすることを特徴とする充填状況測定方法。
【発明の詳細な説明】
【０００１】
【発明の属する技術分野】
本発明は、免震装置を固定するベースプレートと建造物の基礎との間の充填材を非破壊で検査し充填材の充填状況を測定する充填状況測定方法に関する。
【０００２】
【従来の技術】
従来のコンクリート建造物等に設けられる免震装置は、コンクリートで成形された基礎の上に免震装置が固定されている。この基礎は、鉄筋で構成された骨格を有すると共に、鉄筋の一部の免震装置に対向する位置にベースプレートが設けられ、コンクリート（充填材）を充填して固化させて成形されている。特に、このベースプレートは、基礎と免震装置を水平に固定することができ、また、免震装置にかかる荷重を分散させる役割をはたすため基礎を強固に形成する必要がある。
【０００３】
このため、この基礎を施工後にベースプレートの下面の硬化した充填材の充填状況を超音波等の非破壊検査を用いて健全部と欠損部を判定する方法がある。この方法は、ベースプレートと充填材が密着していれば音波が透過し、剥離していれば（ベースプレートの下に空気層であれば）音波が透過しないことを利用することによって、ベースプレートと基礎の間の充填状態を簡単に把握することができる。
【０００４】
【発明が解決しようとする課題】
しかし、従来の測定方法では、充填材の硬化時の収縮によって充填材に微細な隙間ができるおそれがあり、超音波等を用いて非破壊検査で充填状態の測定を行うと、微細な隙間も欠損部と判定してしまい、現状の充填状況を正確に把握することができないという問題があった。
また、充填材の欠損部が発見された場合に充填材が硬化しているので、簡単に補修することが難しいという問題があった。
【０００５】
そこで本発明は、充填材が硬化する前に、超音波を用いて充填材の充填状況を把握することができる充填状況測定方法を提供することを目的とする。
【０００６】
【課題を解決するための手段】
前記した課題を解決するため、本発明の充填状況測定方法は、免震装置を建造物の基礎に固定させるベースプレートと、このベースプレートと前記基礎の間に充填される充填材の充填状況測定方法であって、前記充填材の硬化前に超音波を前記充填材に照射し、測定される波形変化によって充填材の状況を判定することを特徴とする。
【０００７】
このような本発明の充填状況測定方法によれば、充填材が硬化する前に超音波を用いて充填材の充填状況を把握することで、欠陥部となるおそれがある空隙などを見つけることができると共に、空隙が見つかった場合は、充填材を補充して空隙を埋めることができる。
【０００８】
【発明の実施の形態】
以下、本発明の一実施形態の係る充填状況測定方法を、適宣図面を参照して説明する。図１は、基礎に設けられた免震装置の構成を示す断面図である。図２（ａ）は、底部コンクリートと基礎の設置状態を示した断面図であり、図２（ｂ）は、充填材を充填する前の状態を示す断面図であり、図２（ｃ）は、充填材を充填した状態を示す断面である。図３（ａ）は、ベースプレート上に測定装置を配置した状態を示す断面図であり、図３（ｂ）は、ベースプレートと測定装置の配置を示した平面図であり、図３（ｃ）は、他のベースプレートの形状を示す平面図である。
【０００９】
本発明の充填状況測定方法は、図１に示すように、上部に免震装置２が備えられた基礎１を施工する際に用いることができる。
【００１０】
基礎１は、底部コンクリート３に形成されている鉄筋コンクリートであり、この鉄筋コンクリートの強度を維持するために、内部に鉄筋４ａ用いて格子状に組み合わせてコンクリートで形成されている。また、この基礎１の上面にはベースプレート５が設けられている。
【００１１】
免震装置２は、ゴムや油圧ダンパー等を用いて建造物の縦横のゆれを吸収・緩和させることができるように構成され、施工する建築物によって自由に構成を変更することができるものである。また、免震装置２と基礎１との接続には、ベースプレート５を介してアンカーボルト６等で固定されている。
【００１２】
ベースプレート５は、金属等を用いて板状に形成されたものであり、免震装置２を基礎１に設置した際に、水平にすると共に、免震装置２より上部の建造物の荷重が基礎１に均等に分散させる働きを備えている。
【００１３】
次に、このように構成された免震装置２の施工方法及び充填状況測定方法を図を参照して説明する。
図２（ａ）に示すように、底部コンクリート３の上部に所定の配節で鉄筋４ａを用いて型枠を設置する。そして型枠の上面に一致するベースプレート５を設置し、図２（ｂ）に示すように、型枠の側面を板材７で覆い、図２（ｃ）に示すように、板材７で囲まれた型枠内にコンクリート（充填材）８を流し込む。
【００１４】
このとき、図３（ａ）に示すように、コンクリート８が硬化していない状態でベースプレート５の上面に測定装置Ｓを配置し、図３（ｂ）に示すように、ベースプレート５の上面を任意の方向に移動させて、ベースプレート５の下面に充填したコンクリート８に空隙や欠陥がないか測定する。
【００１５】
ここで、測定装置Ｓは、ベースプレート５の下面に充填されたコンクリート８の方向にパルス（超音波）を発信し、コンクリート８で反射されたパルスを再び探触子で受信することによって空隙などの欠陥部を測定することができる。なお、本発明の充填状況測定方法は、発信されたパルスがコンクリート８に空隙などがあると透過することができず、ベースプレート５とコンクリート８が密着していれば透過することができるという性質を利用し、パルス変化を測定することによって簡単に非破壊で測定を行うものである。
【００１６】
そして、空隙などがなくなった状態で免震装置２をベースプレート５の上部に設置してアンカーボルト６等で固定させ、その上部に上部構造を構築することができる。
【００１７】
以上より、ベースプレート５の下面に充填された硬化していないコンクリート８の充填状況を測定装置Ｓを用いて把握することで、コンクリート８の硬化した後のコンクリート８の欠陥や空隙を最小限度に抑えることができ、コンクリート８の欠陥や空隙による強度低下などを未然に防止することができる。
【００１８】
そして、コンクリート８が硬化する前に測定装置Ｓを用いてコンクリート８の充填状況を測定することにより充填状況を把握し、空隙などの欠陥部が測定された場合には、コンクリート８を補充して空隙を埋めることができる。
また、コンクリート８が硬化する前に測定を行うため、硬化後に欠陥部になるような空隙がなくなるまで繰り返し測定及び充填を繰り返すことができる。
【００１９】
また、実施形態において充填材としてコンクリート８を用いたが、本発明を限定するものではなく、例えば、無収縮モルタルなどのグラウド材を用いても同様の効果を得ることができる。
【００２０】
また、実施形態で示した基礎１の形状は，円形でも角型でもよく、免震装置２を設置した際に、支えることができる強度を有していれば、どのような形状でも利用することができる。
また、実施形態で示したベースプレート５の形状は、特に限定するものではなく、例えば、図３（ｃ）に示すような多角形のベースプレート５を用いても同様の効果を得ることができる。
【００２１】
また、実施形態の免震装置２などを固定する基礎１を形成する際に利用するだけではなく、例えば、鋼管等にコンクリート８を充填する際にも本発明の充填状況測定方法を用いて充填状況を測定することができる。
【００２２】
また、実施形態に用いた測定装置Ｓは、大きさや形状など特に限定するものではなく、ベースプレート５の大きさによって自由に変更することができる。また、パルス波形の変化に基づいて音を変化させて空隙になっている箇所を知らせる構成にしても同様の効果を得ることができる。
【００２３】
【実施例】
次に、実施例を、適宣図面を参照して説明する。
図４は、充填状況測定方法を用いた供試体を示す平面図である。
本発明の充填状況測定方法を試験するために、箱状の入れ物にコンクリート８を充填し、コンクリート８が硬化する前に人工的に約直径５０ｍｍ程度の空隙部分１０（欠損部分）を複数形成した後、ベースプレート５の上面に設置して測定装置Ｓを用いてベースプレート５の下面の充填状況を測定した。
なお、測定装置Ｓ、コンクリート８、ベースプレート５等は、実施形態に示したものと同様であり、詳細な説明は省略する。
【００２４】
なお、コンクリート８の充填状況の測定方法は、測定装置Ｓをベースプレート５の上面に配置し、上下、左右に３０ｍｍピッチで移動させるとともに、測定装置Ｓからパルスを照射して測定を行った。また、パルス波形が変化する箇所をプロットして、このプロットした点をつないで囲まれた部分に空隙があると判断して推定範囲９とした。
【００２５】
この結果、図４に示すように、人工的に空隙を形成した空隙部分１０と、測定装置Ｓを用いて測定された推定範囲９は、ほぼ一致した状態で測定することができることが確認することができた。
【００２６】
【発明の効果】
以上より、基礎を形成する際に充填する充填材の充填状況を充填材が硬化する前に超音波を用いて測定することにより、簡単に充填状況を測定することができ、充填材に空隙などの欠陥部分を残した状態の基礎を形成することを抑制することができる。また、充填材の空隙や欠陥部分をなくした状態で充填材を硬化させるため、基礎の強度の低下を防止することができる。
【００２７】
また、コンクリートが硬化する前に空隙や欠陥部を修復することができるため、充填材の硬化後に修復するよりもコスト及び施工日数も大幅に減らすことができる。
【図面の簡単な説明】
【図１】基礎に設けられた免震装置の構成を示す断面図である。
【図２】
（ａ）　底部コンクリートと基礎の設置状態を示した断面図である。
（ｂ）　充填材を充填する前の状態を示す断面図である。
（ｃ）　充填材を充填した状態を示す断面である。
【図３】
（ａ）　ベースプレート上に測定装置を配置した状態を示す断面図である。
（ｂ）　ベースプレートと測定装置の配置を示した平面図である。
（ｃ）　他のベースプレートの形状を示す平面図である。
【図４】充填状況測定方法を用いた供試体を示す平面図である。
【符号の説明】
１　・・・基礎
２　・・・免震装置
３　・・・底部コンクリート
４ａ・・・鉄筋
４ｂ・・・鉄筋
５　・・・ベースプレート
６　・・・アンカーボルト
７　・・・板材
８　・・・コンクリート
９　・・・推定範囲
１０　・・・空隙部分
Ｓ　・・・測定装置
【図１】
2004053376.tif 000003
【図２】
2004053376.tif 000004
【図３】
2004053376.tif 000005
【図４】
2004053376.tif 000006